(57)【要約】【課題】近赤外線領域の光の透過率と可視光領域の光の透過率とを各々独立して制御することのできる調光装置、調光窓及び調光方法を提供する。【解決手段】調光装置は、第１のエレクトロクロミック電極と、第１のエレクトロクロミック電極に対向して設けられた第２のエレクトロクロミック電極と、第１のエレクトロクロミック電極と第２のエレクトロクロミック電極との間に配置された電解質層と、電解質層を介して、第１のエレクトロクロミック電極及び第２のエレクトロクロミック電極に電気的に接続された補助電極と、を備える。第１のエレクトロクロミック電極と補助電極との間に電圧を印加することにより、近赤外線領域の光の透過率が制御され、第２のエレクトロクロミック電極と補助電極との間に電圧を印加することにより、可視光領域の光の透過率が制御され、近赤外線領域の光の透過率と可視光領域の光の透過率とは、各々独立して制御される。【選択図】図１
2019045635.tif 000002
【特許請求の範囲】
【請求項１】
第１のエレクトロクロミック電極と、
前記第１のエレクトロクロミック電極に対向して設けられた第２のエレクトロクロミック電極と、
前記第１のエレクトロクロミック電極と前記第２のエレクトロクロミック電極との間に配置された電解質層と、
前記電解質層を介して、前記第１のエレクトロクロミック電極及び前記第２のエレクトロクロミック電極に電気的に接続された補助電極と、
を備え、
前記第１のエレクトロクロミック電極と前記補助電極との間に電圧を印加することにより、近赤外線領域の光の透過率が制御され、
前記第２のエレクトロクロミック電極と前記補助電極との間に電圧を印加することにより、可視光領域の光の透過率が制御され、
近赤外線領域の光の透過率と可視光領域の光の透過率とは、各々独立して制御される、
ことを特徴とする調光装置。
【請求項２】
前記第１のエレクトロクロミック電極において、低透過率状態では、可視光領域の吸収に比して近赤外線領域の吸収が大きく、
前記第２のエレクトロクロミック電極において、低透過率状態では、近赤外線領域の吸収に比して可視光領域での吸収が大きい、
ことを特徴とする請求項１に記載の調光装置。
【請求項３】
前記第１のエレクトロクロミック電極は、酸化タングステン、酸化モリブデン、酸化チタン及びこれらの複合酸化物からなる群より選択される薄膜を備える、
ことを特徴とする請求項１又は２に記載の調光装置。
【請求項４】
前記第１のエレクトロクロミック電極の前記薄膜の膜厚は、５０ｎｍ以上１μｍ以下である、
ことを特徴とする請求項３に記載の調光装置。
【請求項５】
前記第２のエレクトロクロミック電極は、オキシ水酸化ニッケル、水酸化ニッケル、酸化ニッケル及び酸化ニッケルを含む複合酸化物からなる群より選択される薄膜を備える、
ことを特徴とする請求項１乃至４のいずれか１項に記載の調光装置。
【請求項６】
前記第２のエレクトロクロミック電極の前記薄膜の膜厚は、５０ｎｍ以上１μｍ以下である、
ことを特徴とする請求項５に記載の調光装置。
【請求項７】
前記補助電極は、オキシ水酸化鉄、水酸化鉄、酸化鉄、酸化イリジウム及びこれらの複合酸化物からなる群より選択される、
ことを特徴とする請求項１乃至６のいずれか１項に記載の調光装置。
【請求項８】
前記補助電極の電荷容量は、前記第１のエレクトロクロミック電極及び前記第２のエレクトロクロミック電極の電荷容量よりも大きい、
ことを特徴とする請求項１乃至７のいずれか１項に記載の調光装置。
【請求項９】
請求項１乃至８のいずれか１項に記載の調光装置を備える調光窓。
【請求項１０】
前記第１のエレクトロクロミック電極及び前記第２のエレクトロクロミック電極は、窓面の中央部分に設置され、
前記補助電極は、窓枠部分に設置される、
ことを特徴とする請求項９に記載の調光窓。
【請求項１１】
前記第１のエレクトロクロミック電極及び前記第２のエレクトロクロミック電極は、窓面の中央部分に設置され、
前記補助電極は、前記電解質層内に設置される、
ことを特徴とする請求項９に記載の調光窓。
【請求項１２】
第１のエレクトロクロミック電極と補助電極との間に電圧を印加することにより、近赤外線領域の光の透過率を制御し、
前記第１のエレクトロクロミック電極に対向して設けられた第２のエレクトロクロミック電極と前記補助電極との間に電圧を印加することにより、可視光領域の光の透過率を制御し、
前記補助電極は、前記第１のエレクトロクロミック電極と前記第２のエレクトロクロミック電極との間に配置された電解質層を介して、前記第１のエレクトロクロミック電極及び前記第２のエレクトロクロミック電極に電気的に接続され、
近赤外線領域の光の透過率と可視光領域の光の透過率とは、各々独立して制御される、
ことを特徴とする調光方法。
【発明の詳細な説明】
【技術分野】
【０００１】
本発明は、調光装置、調光窓及び調光方法に関する。
【背景技術】
【０００２】
オフィスビルや一般住宅では、冷房や暖房に使われるエネルギーの多くが窓を通した熱の移動によって失われてしまうことが課題であった。
【０００３】
そこで、窓の省エネルギー化のために、２枚のガラスの間に空気や不活性ガスの層を挟むことで、断熱性能を高める試みが行われてきた。例えば、複層ガラスと、近赤外線を反射する金属や酸化物などのＬｏｗ−Ｅ（Ｌｏｗ  Ｅｍｉｔｔａｎｃｅ）膜と、を組み合わせた、Ｌｏｗ−Ｅ複層ガラスの採用が進んでいる。
【０００４】
しかし、近赤外線を反射して遮熱性能を高めた場合、夏季の冷房負荷を低減できるが、冬季は近赤外線を屋内へ取り込めないため、暖房負荷が増加してしまうという問題があった。逆に、遮熱性能を低くすると、夏季の冷房負荷が増加してしまうというトレードオフの問題が生じる。したがって、Ｌｏｗ−Ｅ複層ガラスだけでは、季節による気温差が大きい日本で、１年を通じて十分な省エネルギー効果を得ることは困難であった。
【０００５】
この課題を解決するための方策として、窓ガラスの透過率を変えることのできるスマートウィンドウ（調光ガラス）の開発が進められている。特に電気化学的な酸化還元反応を利用したエレクトロクロミック（ＥＣ）・スマートウィンドウでは、電気的に透過率を変えることができるため、制御性が高い。例えば、夏季の強い太陽光は遮断して冷房負荷を低減し、冬季は太陽光を透過して暖房負荷を低減することが可能である。
【０００６】
しかし、従来のＥＣスマートウィンドウは、可視光から近赤外線の波長域の透過率が同時に増加又は減少してしまい、波長ごとの透過率の制御は困難であった。このため、夏季の冷房負荷を低減させるために窓ガラスの透過率を低下させると、屋内が暗くなり照明が必要となる。冬季の暖房負荷を低減するために透過率を高くすると、太陽光が明るすぎてデスクワークに支障が生じるなど、冷暖房負荷の低減と照明負荷の低減、あるいは居住者の快適性を両立させることが難しいという問題点があった。
【０００７】
この課題を解決するために、２つのＥＣセルを組み合わせて、可視光と近赤外線とを制御する方法が提案されている（特許文献１、２）。また、可視光を吸収するＥＣ電極と近赤外線を吸収するＥＣ電極とを対向させ、又はＥＣ電極とサーモクロミック層とを対向させることで、可視光と近赤外線とを制御する方法が提案されている（特許文献１−３）。また、ＥＣ素子内に第３の電極を配置する方法が提案されている（特許文献４−８）。
【先行技術文献】
【特許文献】
【０００８】
【特許文献１】特表２０１４−５２３０００号公報
【特許文献２】特表２０１４−５１８４０５号公報
【特許文献３】特開２０１３−２４６３７４号公報
【特許文献４】特開昭６１−１４７２３７号公報
【特許文献５】特開昭６１−１７４５１７号公報
【特許文献６】特開昭６１−１７９４２２号公報
【特許文献７】特開２０１６−２２４４４１号公報
【特許文献８】特開２０１７−１６１１０号公報
【発明の概要】
【発明が解決しようとする課題】
【０００９】
しかしながら、特許文献１、２に記載の２つのＥＣセルを組み合わせる方法では、素子構造が複雑となる（ガラス基板を合計４枚積層した構造となる）ため、透明状態の透過率が低下し、冬季に暖房負荷を低減する効果が妨げられることが問題視されていた。また、特許文献１−３に記載の可視光と近赤外線とを制御する方法では、可視光と近赤外線との透過率をそれぞれ独立して最適値に制御することは困難であった。また、特許文献４−８に記載のＥＣ素子内に第３の電極を配置する方法では、色残り（消色不良）の問題は解決されるものの、同様に、可視光と近赤外線との透過率をそれぞれ独立して最適値に制御する点において課題を残していた。
【００１０】
本発明は、上記事情に鑑みてなされたものであり、近赤外線領域の光の透過率と可視光領域の光の透過率とを各々独立して制御することのできる調光装置、調光窓及び調光方法を提供することを目的とする。
【課題を解決するための手段】
【００１１】
上記目的を達成するため、本発明の第１の観点に係る調光装置は、
第１のエレクトロクロミック電極と、
前記第１のエレクトロクロミック電極に対向して設けられた第２のエレクトロクロミック電極と、
前記第１のエレクトロクロミック電極と前記第２のエレクトロクロミック電極との間に配置された電解質層と、
前記電解質層を介して、前記第１のエレクトロクロミック電極及び前記第２のエレクトロクロミック電極に電気的に接続された補助電極と、
を備え、
前記第１のエレクトロクロミック電極と前記補助電極との間に電圧を印加することにより、近赤外線領域の光の透過率が制御され、
前記第２のエレクトロクロミック電極と前記補助電極との間に電圧を印加することにより、可視光領域の光の透過率が制御され、
近赤外線領域の光の透過率と可視光領域の光の透過率とは、各々独立して制御される、
ことを特徴とする。
【００１２】
例えば、前記第１のエレクトロクロミック電極において、低透過率状態では、可視光領域の吸収に比して近赤外線領域の吸収が大きく、
前記第２のエレクトロクロミック電極において、低透過率状態では、近赤外線領域の吸収に比して可視光領域での吸収が大きい。
【００１３】
例えば、前記第１のエレクトロクロミック電極は、酸化タングステン、酸化モリブデン、酸化チタン及びこれらの複合酸化物からなる群より選択される薄膜を備える。
【００１４】
例えば、前記第１のエレクトロクロミック電極の前記薄膜の膜厚は、５０ｎｍ以上１μｍ以下である。
【００１５】
例えば、前記第２のエレクトロクロミック電極は、オキシ水酸化ニッケル、水酸化ニッケル、酸化ニッケル及び酸化ニッケルを含む複合酸化物からなる群より選択される薄膜を備える。
【００１６】
例えば、前記第２のエレクトロクロミック電極の前記薄膜の膜厚は、５０ｎｍ以上１μｍ以下である。
【００１７】
例えば、前記補助電極は、オキシ水酸化鉄、水酸化鉄、酸化鉄、酸化イリジウム及びこれらの複合酸化物からなる群より選択される。
【００１８】
例えば、前記補助電極の電荷容量は、前記第１のエレクトロクロミック電極及び前記第２のエレクトロクロミック電極の電荷容量よりも大きい。
【００１９】
本発明の第２の観点に係る調光窓は、
本発明の第１の観点に係る調光装置を備える。
【００２０】
例えば、前記第１のエレクトロクロミック電極及び前記第２のエレクトロクロミック電極は、窓面の中央部分に設置され、
前記補助電極は、窓枠部分に設置される。
【００２１】
例えば、前記第１のエレクトロクロミック電極及び前記第２のエレクトロクロミック電極は、窓面の中央部分に設置され、
前記補助電極は、前記電解質層内に設置される。
【００２２】
本発明の第３の観点に係る調光方法は、
第１のエレクトロクロミック電極と補助電極との間に電圧を印加することにより、近赤外線領域の光の透過率を制御し、
前記第１のエレクトロクロミック電極に対向して設けられた第２のエレクトロクロミック電極と前記補助電極との間に電圧を印加することにより、可視光領域の光の透過率を制御し、
前記補助電極は、前記第１のエレクトロクロミック電極と前記第２のエレクトロクロミック電極との間に配置された電解質層を介して、前記第１のエレクトロクロミック電極及び前記第２のエレクトロクロミック電極に電気的に接続され、
近赤外線領域の光の透過率と可視光領域の光の透過率とは、各々独立して制御される、
ことを特徴とする。
【発明の効果】
【００２３】
本発明によれば、近赤外線領域の光の透過率と可視光領域の光の透過率とを各々独立して制御することのできる調光装置、調光窓及び調光方法を提供することができる。
【図面の簡単な説明】
【００２４】
【図１】本実施形態の調光装置を概略的に説明する図である。
【図２】本実施形態の調光装置の近赤外線領域の光の透過率と可視光領域の光の透過率との制御の状態を説明する図であり、（ａ）は可視光及び近赤外線領域の透過率がともに高い透明状態、（ｂ）は可視光領域の透過率は高いが近赤外線領域の透過率は低い近赤外線遮断状態、（ｃ）は近赤外線領域の透過率は高いが可視光領域の透過率は低い可視光遮断状態、（ｄ）は可視光及び近赤外線領域の透過率がともに低く、可視光及び近赤外線ともに遮断した状態を表す図である。
【図３】第１ＥＣ電極及び第２ＥＣ電極の酸化還元反応について説明した図であり、（ａ）は第１ＥＣ電極は酸化状態（ＷＯ３）、第２ＥＣ電極は還元状態（Ｎｉ（ＯＨ）２）であり、第１ＥＣ電極及び第２ＥＣ電極の透過率がともに高い透明状態、（ｂ）は第１ＥＣ電極は還元状態（ＨｘＷＯ３）、第２ＥＣ電極も還元状態（Ｎｉ（ＯＨ）２）であり、第１ＥＣ電極の透過率が低く第２ＥＣ電極の透過率が高い近赤外線遮断状態、（ｃ）は第１ＥＣ電極は酸化状態（ＷＯ３）、第２ＥＣ電極も酸化状態（ＮｉＯＯＨ）であり、第１ＥＣ電極の透過率が高く第２ＥＣ電極の透過率が低い可視光遮断状態、（ｄ）は第１ＥＣ電極は還元状態（ＨｘＷＯ３）、第２ＥＣ電極は酸化状態（ＮｉＯＯＨ）であり、第１ＥＣ電極と第２ＥＣ電極の透過率がともに低い可視光及び近赤外線ともに遮断した状態を表す図である。
【図４】調光窓の窓枠部分に細長い形状の補助電極を配置した形態を説明した図であり、（ａ）は正面図、（ｂ）は断面図を表す図である。
【図５】調光窓の内部にワイヤー状の補助電極を並列に設置した形態を説明した図であり、（ａ）は正面図、（ｂ）は断面図を表す図である。
【図６】調光窓の内部にワイヤー状の補助電極を格子状に設置した形態を説明した図であり、（ａ）は正面図、（ｂ）は断面図を表す図である。
【図７】ＷＯ３薄膜の高透過率状態（脱色時）及び低透過率状態（着色時）における透過スペクトルを表すグラフ図であり、（ａ）は膜厚１００ｎｍ、（ｂ）は膜厚２００ｎｍ、（ｃ）は膜厚３００ｎｍでの透過スペクトルを表すグラフ図である。
【図８】ＮｉＯＯＨ薄膜の高透過率状態（脱色時）及び低透過率状態（着色時）における透過スペクトルを表すグラフ図であり、（ａ）は膜厚１００ｎｍ、（ｂ）は膜厚２００ｎｍ、（ｃ）は膜厚３００ｎｍ、（ｄ）は膜厚４００ｎｍでの透過スペクトルを表すグラフ図である。
【図９】ＷＯ３薄膜及びＮｉＯＯＨ薄膜の膜厚の違いによる高透過率状態（脱色時）及び低透過率状態（着色時）における透過率の変化を表すグラフ図であり、（ａ）はＷＯ３薄膜、（ｂ）はＮｉＯＯＨ薄膜での透過率の変化を表すグラフ図である。
【図１０】膜厚２００ｎｍのＷＯ３薄膜と膜厚１００ｎｍのＮｉＯＯＨ薄膜とを組み合わせた場合の透過スペクトルを表すグラフ図であり、（ａ）はＷＯ３薄膜は酸化状態（ＷＯ３）、ＮｉＯＯＨ薄膜は還元状態（Ｎｉ（ＯＨ）２）であり、ともに透過率が高い状態、（ｂ）はＷＯ３薄膜は還元状態（ＨｘＷＯ３）で透過率が低く、ＮｉＯＯＨ薄膜は還元状態（Ｎｉ（ＯＨ）２）で透過率が高い状態、（ｃ）はＷＯ３薄膜は酸化状態（ＷＯ３）で透過率が高く、ＮｉＯＯＨ薄膜は酸化状態（ＮｉＯＯＨ）で透過率が低い状態、（ｄ）はＷＯ３薄膜は還元状態（ＨｘＷＯ３）、ＮｉＯＯＨ薄膜は酸化状態（ＮｉＯＯＨ）であり、ＷＯ３薄膜及びＮｉＯＯＨ薄膜ともに透過率が低い状態の透過スペクトルを表すグラフ図である。
【図１１】各種遷移金属酸化物薄膜の移動電荷密度を測定したグラフ図である。
【図１２】本実施形態の調光装置の写真図であり、（ａ）はＷＯ３薄膜及びＮｉＯＯＨ薄膜ともに透過率が高い（脱色）状態、（ｂ）はＷＯ３薄膜の透過率が低く（着色）、ＮｉＯＯＨ薄膜の透過率が高い（脱色）状態、（ｃ）はＷＯ３薄膜の透過率が高く（脱色）、ＮｉＯＯＨ薄膜の透過率が低い（着色）状態、（ｄ）はＷＯ３薄膜及びＮｉＯＯＨ薄膜ともに透過率が低い（着色）状態を表す写真図である。
【発明を実施するための形態】
【００２５】
まず、本実施形態の調光装置について詳細に説明する。
【００２６】
本実施形態の調光装置は、図１に示すように、第１のエレクトロクロミック電極（以下、“第１ＥＣ電極”）と、第２のエレクトロクロミック電極（以下、“第２ＥＣ電極”）と、電解質層と、補助電極と、を備える。なお、第１ＥＣ電極、第２ＥＣ電極及び補助電極には電源が接続されている。
【００２７】
本明細書において「低透過率状態」及び「透過率が低い状態」とは、電極における透過率が相対的に低い状態を表す。「低透過率状態」及び「透過率が低い状態」は、例えば、可視光領域又は近赤外線領域の平均透過率が５０％以下の状態であってもよく、又は、例えば、着色した状態であってもよいが、これらに限定して解釈されることはない。
【００２８】
本明細書において「高透過率状態」及び「透過率が高い状態」とは、電極における透過率が相対的に高い状態を表す。「高透過率状態」及び「透過率が高い状態」は、例えば、可視光領域又は近赤外線領域の平均透過率が５０％以上の状態であってもよく、又は、例えば、脱色した状態若しくは透明状態であってもよいが、これらに限定して解釈されることはない。
【００２９】
第１ＥＣ電極として、高透過率状態では可視光及び近赤外線を所定の透過率で透過させることができ、低透過率状態では可視光領域の吸収に比して近赤外線領域の吸収が大きいエレクトロクロミック材料が用いられる。第１ＥＣ電極に用いられるエレクトロクロミック材料は、無機化合物であってもよく、有機化合物であってもよい。また、第１ＥＣ電極に用いられるエレクトロクロミック材料は、熱線吸収剤、接着力調整剤等を含有していてもよい。
【００３０】
第１ＥＣ電極に用いられる無機化合物としては、高透過率状態では可視光及び近赤外線を所定の透過率で透過させることができ、低透過率状態では可視光領域の吸収に比して近赤外線領域の吸収が大きい無機化合物であれば特に制限なく採用され得るが、例えば、酸化タングステン、酸化モリブデン、酸化チタン及びこれらの複合酸化物からなる群より選択される。
【００３１】
第１ＥＣ電極に用いられる有機化合物としては、高透過率状態では可視光及び近赤外線を所定の透過率で透過させることができ、低透過率状態では可視光領域の吸収に比して近赤外線領域の吸収が大きい有機化合物であれば特に制限なく採用され得るが、例えば、ポリアミンイミド化合物、ポリチオフェン化合物等が挙げられる。
【００３２】
第１ＥＣ電極は、例えば、上記材料からなる薄膜を備える。その透過率はランベルト−ベールの法則に従うため、第１ＥＣ電極の膜厚が厚くなるとともに、透過率は指数関数的に減少する。このため、膜厚を厚くするほど大きな透過率変化が得られる。しかし、同時に高透過率状態での透過率も低下してしまうため、最適な膜厚を選定する必要がある。適切な透過率変化が得られ、高透過率状態でも可視光又は近赤外線領域の透過率を一定レベル以上保つ観点から、第１ＥＣ電極の薄膜の膜厚は、例えば、５０ｎｍ以上１μｍ以下であり、好ましくは５０ｎｍ以上３００ｎｍ以下である。
【００３３】
第２ＥＣ電極は、図１に示すように、第１ＥＣ電極に対向して設けられ、高透過率状態では可視光及び近赤外線を所定の透過率で透過させることができ、低透過率状態では近赤外線領域の吸収に比して可視光領域の吸収が大きいエレクトロクロミック材料が用いられる。第２ＥＣ電極に用いられるエレクトロクロミック材料は、無機化合物であってもよく、有機化合物であってもよい。また、第２ＥＣ電極に用いられるエレクトロクロミック材料は、熱線吸収剤、接着力調整剤等を含有していてもよい。
【００３４】
第２ＥＣ電極に用いられる無機化合物としては、高透過率状態では可視光及び近赤外線を所定の透過率で透過させることができ、低透過率状態では近赤外線領域の吸収に比して可視光領域の吸収が大きい無機化合物であれば特に制限なく採用され得るが、例えば、オキシ水酸化ニッケル（ＮｉＯＯＨ）、水酸化ニッケル（Ｎｉ（ＯＨ）２）、酸化ニッケル（ＮｉＯ）及び酸化ニッケルを含む複合酸化物（例えば、水酸化ニッケルと水和酸化ジルコニウム（ＺｒＯ２・ｎＨ２Ｏ））からなる群より選択される。また、第２ＥＣ電極に用いられる無機化合物は金属錯体、例えば、プルシアンブルー（Ｆｅ４［Ｆｅ（ＣＮ）６］３）、プルシアンブルーの鉄の一部をニッケル又はインジウムで置換したプルシアンブルー類似体（Ｎｉｘ［Ｆｅ（ＣＮ）６］ｙ又はＩｎｘ［Ｆｅ（ＣＮ）６］ｙ）等であってもよい。
【００３５】
第２ＥＣ電極に用いられる有機化合物としては、高透過率状態では可視光及び近赤外線を所定の透過率で透過させることができ、低透過率状態では近赤外線領域の吸収に比して可視光領域の吸収が大きい有機化合物であれば特に制限なく採用され得るが、例えば、ポリピロール化合物、ポリアセチレン化合物、ポリチオフェン化合物、ポリパラフェニレンビニレン化合物、ポリアニリン化合物、ポリエチレンジオキシチオフェン化合物、金属フタロシアニン化合物、ビオロゲン化合物、ビオロゲン塩化合物、フェロセン化合物、テレフタル酸ジメチル化合物等が挙げられる。
【００３６】
第２ＥＣ電極は、例えば、上記材料からなる薄膜を備え、その膜厚は、前述の第１ＥＣ電極と同理由により、例えば、５０ｎｍ以上１μｍ以下である。
【００３７】
電解質層は、図１に示すように、第１ＥＣ電極と第２ＥＣ電極との間に配置され、第１ＥＣ電極及び／又は第２ＥＣ電極と補助電極とを電気的に接続する役割を果たす。電解質層の材料としては、第１ＥＣ電極及び第２ＥＣ電極における光の透過に影響を与えず、イオン伝導性の高い電解質としての役割を果たすものであれば特に制限されずに使用され得る。例えば、スルホン化テトラフルオロエチレン（商品名：ナフィオン）を溶媒（例えば、水及びプロピルアルコールの混合溶液）に分散させたもの；ポリスチレン−ｂｌｏｃｋ−ポリ（エチレン−ｒａｎ−ブチレン）−ｂｌｏｃｋ−ポリスチレン・スルホン酸塩溶液；これらの溶媒を蒸発させて形成した固体フィルムなどのプロトン伝導性の電解質；プロピレンカーボネート、エチレンカーボネート、γ−ブチロラクトン等の溶媒に過塩素酸リチウム、ホウフッ化リチウムなどのリチウム塩を添加したリチウムイオン伝導性の電解質等が用いられる。
【００３８】
補助電極は、電解質層を介して、第１ＥＣ電極及び第２ＥＣ電極に電気的に接続されている。補助電極を備えることで、第１ＥＣ電極及び第２ＥＣ電極を各々独立して制御することができる。
【００３９】
補助電極は、第１ＥＣ電極及び第２ＥＣ電極の酸化還元反応に伴い移動する電荷を蓄える役割を果たす。補助電極の材料としては、電気化学的な活性が高く、電荷容量の大きな材料が用いられ、好ましくは第１ＥＣ電極及び第２ＥＣ電極の電荷容量よりも大きい電荷容量を有し、かつ化学的に安定で電解質層の材料と反応しない材料が用いられる。補助電極の材料は、例えば、オキシ水酸化鉄、水酸化鉄、酸化鉄、酸化イリジウム及びこれらの複合酸化物からなる群より選択される。補助電極に用いられる無機化合物は、酸化チタン、酸化バナジウム、酸化クロム、酸化マンガン、酸化コバルト、酸化ニッケル、酸化タングステン、酸化モリブデン、酸化ルテニウム、酸化ロジウム、プルシアンブルー、プルシアンブルー類似体等であってもよい。また、ポリアミンイミド化合物、ポリピロール化合物、ポリアセチレン化合物、ポリチオフェン化合物、ポリパラフェニレンビニレン化合物、ポリアニリン化合物、ポリエチレンジオキシチオフェン化合物、金属フタロシアニン化合物、ビオロゲン化合物、ビオロゲン塩化合物、フェロセン化合物、テレフタル酸ジメチル化合物等の有機化合物であってもよい。
【００４０】
図２を用いて、本実施形態の調光装置における光の透過率及び色の変化の一例について説明する。高透過率状態（脱色状態）では、第１ＥＣ電極及び第２ＥＣ電極とも透明状態であり、可視光及び近赤外線ともに透過する（図２（ａ））。第１ＥＣ電極と補助電極との間に電圧を印加することにより、第１ＥＣ電極が低透過率状態となり（着色し）、可視光領域の吸収に比して近赤外線領域の吸収が大きくなるため、近赤外線が遮断され、可視光が透過する（図２（ｂ））。一方、第２ＥＣ電極と補助電極との間に電圧を印加することにより、第２ＥＣ電極が低透過率状態となり（着色し）、近赤外線領域の吸収に比して可視光領域の吸収が大きくなるため、可視光が遮断され、近赤外線が透過する（図２（ｃ））。第１ＥＣ電極と補助電極との間及び第２ＥＣ電極と補助電極との間に電圧を印加することにより、第１ＥＣ電極及び第２ＥＣ電極が低透過率状態となり（着色し）、近赤外線及び可視光領域の両方の吸収が大きくなるため、近赤外線及び可視光の両方が遮断される（図２（ｄ））。なお、各電極の透過率は、電源電圧の極性、印加する電圧の大きさ、電圧を印加する時間等によって、連続的に変えることができる。このように、第１ＥＣ電極と補助電極との間に電圧を印加することにより、近赤外線領域（例えば、波長０．７〜２．５μｍ）の光の透過率が制御され、第２ＥＣ電極と補助電極との間に電圧を印加することにより、可視光領域（例えば、波長０．４〜０．７μｍ）の光の透過率が制御され、近赤外線領域の光の透過率と可視光領域の光の透過率とは、各々独立して制御される。
【００４１】
第１ＥＣ電極及び第２ＥＣ電極の酸化還元反応について、図３を用いて説明する。図３は、第１ＥＣ電極としてＷＯ３薄膜、第２ＥＣ電極としてＮｉＯＯＨ薄膜、補助電極としてＦｅ２Ｏ３、電解質層としてスルホン化テトラフルオロエチレンを用いた場合の調光装置を示す。スルホン化テトラフルオロエチレンは、プロトン伝導性の電解質であり、電極として用いたＷＯ３薄膜、ＮｉＯＯＨ薄膜、Ｆｅ２Ｏ３薄膜は、それぞれ、
【数１】
2019045635.tif 000003
の酸化還元反応を行う。ここで、酸化状態のＷＯ３は高透過率状態（透明）、還元状態のＨｘＷＯ３は低透過率状態（青色）であり、酸化状態のＮｉＯＯＨは低透過率状態（褐色）、還元状態のＮｉ（ＯＨ）２は高透過率状態（透明）である。Ｆｅ２Ｏ３及びＦｅ３Ｏ４は、黄色〜褐色で顕著な色変化は生じない。第１ＥＣ電極（ＷＯ３薄膜）に正の電圧、補助電極（Ｆｅ２Ｏ３）に負の電圧を印加すると第１ＥＣ電極が高透過率状態となり（脱色し）、第２ＥＣ電極（ＮｉＯＯＨ薄膜）に負の電圧、補助電極（Ｆｅ２Ｏ３）に正の電圧を印加すると第２ＥＣ電極が高透過率状態となり（脱色し）、第１ＥＣ電極及び第２ＥＣ電極とも高透過率状態となる（透明状態となる）（図３（ａ））。第１ＥＣ電極に負の電圧、補助電極に正の電圧を印加することにより、還元状態のＨｘＷＯ３は青色となり、第１ＥＣ電極が低透過率状態となる（着色する）（図３（ｂ））。一方、第２ＥＣ電極に正の電圧、補助電極に負の電圧を印加することにより、酸化状態のＮｉＯＯＨは褐色となり、第２ＥＣ電極が低透過率状態となる（着色する）（図３（ｃ））。第１ＥＣ電極に負の電圧、補助電極に正の電圧を印加し、さらに第２ＥＣ電極に正の電圧、補助電極に負の電圧を印加することにより、還元状態のＨｘＷＯ３は青色となり、酸化状態のＮｉＯＯＨは褐色となり、第１ＥＣ電極及び第２ＥＣ電極の両方が低透過率状態となる（着色する）（図３（ｄ））。このように、補助電極は、電解質層を介して第１ＥＣ電極と第２ＥＣ電極との間で電荷の交換を行う。
【００４２】
第１ＥＣ電極としてＷＯ３薄膜、第２ＥＣ電極としてＮｉＯＯＨ薄膜、補助電極としてＦｅ２Ｏ３、電解質層の材料としてスルホン化テトラフルオロエチレン（商品名：ナフィオン）を水及びプロピルアルコールの混合溶液に分散させたものを用いた調光装置を例に挙げて、その動作の一例について説明する。
【００４３】
可視光及び近赤外線ともに透過させる場合には、第１ＥＣ電極（ＷＯ３薄膜）に正の電圧、補助電極（Ｆｅ２Ｏ３）に負の電圧を印加することにより、第１ＥＣ電極を高透過率状態とさせ（脱色させ）、第２ＥＣ電極（ＮｉＯＯＨ薄膜）に負の電圧、補助電極（Ｆｅ２Ｏ３）に正の電圧を印加することにより、第２ＥＣ電極を高透過率状態とさせ（脱色させ）て、第１ＥＣ電極及び第２ＥＣ電極とも高透過率状態（透明状態）とする。近赤外線を遮断し、可視光を透過させる場合には、第１ＥＣ電極に負の電圧、補助電極に正の電圧を印加することにより、第１ＥＣ電極（ＷＯ３薄膜）を低透過率状態とする（青色に着色させる）。一方、可視光を遮断し、近赤外線を透過させる場合には、第２ＥＣ電極に正の電圧、補助電極に負の電圧を印加することにより、第２ＥＣ電極（ＮｉＯＯＨ薄膜）を低透過率状態とする（褐色に着色させる）。近赤外線及び可視光の両方を遮断させる場合には、第１ＥＣ電極に負の電圧、補助電極に正の電圧を印加し、さらに第２ＥＣ電極に正の電圧、補助電極に負の電圧を印加することにより、第１ＥＣ電極（ＷＯ３薄膜）及び第２ＥＣ電極の（ＮｉＯＯＨ薄膜）両方を低透過率状態とする（着色させる）。このように、第１ＥＣ電極と補助電極との間に電圧を印加することにより、近赤外線領域の光の透過率が制御され、第２ＥＣ電極と補助電極との間に電圧を印加することにより、可視光領域の光の透過率が制御され、近赤外線領域の光の透過率と可視光領域の光の透過率とは、各々独立して制御される。
【００４４】
次に、本実施形態の調光窓について説明する。
【００４５】
本実施形態の調光窓は、上記説明した調光装置を備える。第１ＥＣ電極と第２ＥＣ電極とは対向して配置され、太陽光はこれらを透過して屋内に入射する構造となっている。補助電極については、光の透過率の変化に影響を及ぼさないように、また、太陽光の透過を妨げないように配置するのが好ましく、例えば、面積を小さくして窓枠部分に配置する、窓面に細いワイヤー状に配置する等の方法で配置される。また、補助電極は、薄膜形状又は粉末形状で使用することも可能である。
【００４６】
調光窓における補助電極の設置例について、図４−図６に示す。
【００４７】
図４では、第１ＥＣ電極及び第２ＥＣ電極を窓面の中央部分に配置し、調光窓の窓枠部分に細長い形状の補助電極を配置している。ＥＣ材料の内部では、電子及びイオンの移動により酸化還元反応が進行するので、電子及びイオンの移動速度が第１ＥＣ電極及び第２ＥＣ電極の応答速度を支配する。図４に示した窓枠部分に補助電極を設置した場合、窓の中央部分の第１ＥＣ電極及び第２ＥＣ電極と補助電極との間ではイオンの移動距離が長くなり、実効的なイオン抵抗が増大するため、応答速度が低下する可能性がある。透明電極の電子伝導に対する抵抗率は１０−３〜１０−４Ωｃｍ、膜厚は１００ｎｍ程度であるので、シート抵抗は１０〜１００Ω／ｓｑのオーダーである。これに対して、一般的な電解質材料のイオン伝導に対する抵抗率は、１〜１０２Ωｃｍである。したがって、この場合、電解質層の厚さを例えば０．１〜１０ｍｍ程度にすることで、透明電極（第１ＥＣ電極及び第２ＥＣ電極）及び電解質層のシート抵抗は同程度となり、応答速度の低下を防ぐことができる。
【００４８】
図５では、調光窓の内部の第１ＥＣ電極と第２ＥＣ電極との間の電解質層内に、ワイヤー状の補助電極を並列に設置している。これにより、第１ＥＣ電極及び第２ＥＣ電極と補助電極との間の距離が短くなるため、電解質層の厚さを薄くしても応答速度の低下を防ぐことができる。
【００４９】
図６では、調光窓の内部の第１ＥＣ電極と第２ＥＣ電極との間の電解質層内に、ワイヤー状の補助電極を格子状に設置している。これにより、第１ＥＣ電極及び第２ＥＣ電極と補助電極との間の距離が短くなるため、電解質層の厚さを薄くしても応答速度の低下を防ぐことができる。
【００５０】
なお、ワイヤー状の補助電極を２枚の固体電解質膜の中間に挟み込んだ、電解質膜／補助電極／電解質膜の積層構造体を、第１ＥＣ電極と第２ＥＣ電極との間に配置することで、図５又は図６に示した調光窓を簡便に作製することができる。
【００５１】
次に、本実施形態の調光方法について説明する。
【００５２】
本実施形態の調光方法は、第１ＥＣ電極と補助電極との間に電圧を印加することにより、近赤外線領域の光の透過率を制御し、第２ＥＣ電極と補助電極との間に電圧を印加することにより、可視光領域の光の透過率を制御する。補助電極は、第１ＥＣ電極と第２ＥＣ電極との間に配置された電解質層を介して、第１ＥＣ電極及び第２ＥＣ電極に電気的に接続され近赤外線領域の光の透過率と可視光領域の光の透過率とは、各々独立して制御される。第１ＥＣ電極、第２ＥＣ電極、補助電極、電解質層等については、前述同様である。
【００５３】
以上説明したように、本実施形態の調光装置、調光窓及び調光方法では、ａ）第１ＥＣ及び第２ＥＣ電極がともに高透過率状態では可視光及び近赤外線を所定の透過率で透過させることができ、ｂ）第１ＥＣ電極が低透過率状態、第２ＥＣ電極が高透過率状態の場合には近赤外線のみ遮断、ｃ）第１ＥＣ電極が高透過率状態、第２ＥＣ電極が低透過率状態の場合には可視光のみ遮断、ｄ）第１ＥＣ電極及び第２ＥＣ電極がともに低透過率状態の場合には可視光及び近赤外線をともに遮断という４つの状態を実現することが可能である。また、各状態間で透過率を連続的に制御することも可能である。このように、可視光領域及び近赤外線領域における透過率を独立に制御することにより、夏季には近赤外線を遮断して冷房負荷を低減し、可視光は一部透過させて照明負荷を低減することができる。強い西日の場合には、可視領域及び近赤外線領域ともに遮断して、冷房負荷を最大限に節減することができる。一方、冬季には可視光領域の太陽光を低減させるが、近赤外線は十分に透過させることで暖房負荷を低減することができる。くもりの日には可視領域・近赤外線領域ともに高い透過率を維持して、太陽光を最大限に取り入れるという最適な透過率制御を実現できる。
【００５４】
また、本実施形態の調光装置では、従来の２つ以上のＥＣセルを積層した場合に比べて構造が単純で、高透過率状態では可視光及び近赤外線を所定の透過率で効率良く透過させることができるため、高い省エネルギー効果を得ることができる。
【００５５】
また、従来の相補型ＥＣスマートウィンドウでは電極として、還元状態で透過率が低下する還元着色型と、酸化状態で透過率が低下する酸化着色型と、の組み合わせに限定する必要があった。しかしながら、本実施形態の調光装置では、第１ＥＣ電極と補助電極との間でイオンを移動させることができ、また、第２ＥＣ電極と補助電極との間でイオンを移動させることもできるため、第１ＥＣ電極の材料と第２ＥＣ電極の材料とは、還元着色型ＥＣ材料同士の組み合わせでもよく、酸化着色型ＥＣ材料同士の組み合わせでもよく、電極材料選択の自由度を大幅に広げることができる。さらに、従来の相補型ＥＣスマートウィンドウとは異なり、２つのＥＣ電極の間で電荷バランスをとる必要がないため、２つのＥＣ電極の光学密度変化を最大限活用する設計が可能である。
【００５６】
本実施形態の調光装置、調光窓及び調光方法は、オフィスビルや一般家庭の窓に利用することができる。夏季には強い太陽光を遮断して冷房負荷を低減し、冬季は透過率を高くすることで、太陽光を屋内に取り入れ、暖房負荷を低減することができる。さらに、太陽光の可視光及び近赤外線領域の透過率を適切に制御することで、屋内照明のエネルギーも節約することが可能である。また、本実施形態の調光窓によれば、ブラインドやカーテンのように、視界を遮らずに、屋外の様子を見ることができるので、居住者の快適性も向上する。また、自動車、航空機、鉄道車両、船舶などの交通機関の窓に適用して、省エネルギー化を図ることができる。また、本実施形態の調光装置は、可視光領域及び近赤外線領域の透過率を独立に制御可能な光学シャッターとして、撮像装置への適用も可能である。
【実施例】
【００５７】
以下、実施例を挙げて本発明を具体的に説明する。ただし、本発明はこれらの実施例に限定されるものではない。
【００５８】
（実施例１）
第１ＥＣ電極として酸化タングステン（ＷＯ３）の薄膜、第２ＥＣ電極としてオキシ水酸化ニッケル（ＮｉＯＯＨ）の薄膜を用いた調光装置について検証した。
【００５９】
まず、第１ＥＣ電極について、透過率と波長との関係を調べた。第１ＥＣ電極として、スパッタリング法により、ＩＴＯ（Ｉｎｄｉｕｍ  Ｔｉｎ  Ｏｘｉｄｅ）透明電極付きのガラス基板上に、膜厚１００、２００、３００ｎｍの酸化タングステン（ＷＯ３）薄膜を作製した。ＷＯ３薄膜の作製の際には、ＲＦマグネトロンスパッタ装置を用い、金属タングステンターゲット（直径２インチ、純度９９．９％）を、酸素１００％のスパッタガス雰囲気中で反応性スパッタした。なお、基板温度は室温、スパッタガス圧力は５０  ｍＴｏｒｒ、ＲＦパワーは５０Ｗとした。各々の膜厚のＷＯ３薄膜を１Ｍ  Ｈ２ＳＯ４水溶液電解質中で酸化還元した後に、大気中で紫外可視分光光度計（日立ハイテクサイエンス製、Ｕ−２９１０）及びフーリエ変換赤外分光光度計（日本分光製、ＦＴ／ＩＲ−６１００）を用いて透過スペクトルを測定した。
【００６０】
結果を図７に示す。酸化状態では高透過率状態（脱色した状態）となり、可視光領域で８０％以上の高い透過率を示した。一方、還元状態では低透過率状態（着色した状態）となり、可視光、特に４００〜５００ｎｍの短波長領域では、４０〜６０％の比較的高い透過率を保っていたが、近赤外線領域では２０％程度まで透過率が低下していた。この結果、ＷＯ３薄膜は、近赤外線領域で大きな透過率変化を示すことが確認された。なお、２．５μｍ以上の中赤外線の領域では、ガラス基板による吸収とＩＴＯ透明電極による反射のため透過率が低下していた。
【００６１】
次に、第２ＥＣ電極について、透過率と波長との関係を調べた。第２ＥＣ電極として、スパッタリング法により、ＩＴＯ透明電極付きのガラス基板上に、膜厚１００、２００、３００、４００ｎｍのオキシ水酸化ニッケル（ＮｉＯＯＨ）薄膜を作製した。ＷＯ３薄膜と同様に、ＮｉＯＯＨ薄膜の作製には、ＲＦマグネトロンスパッタ装置を用い、金属ニッケルターゲット（直径２インチ、純度９９．９％）を、水蒸気１００％のスパッタガス雰囲気中で反応性スパッタした。なお、基板温度は室温、スパッタガス圧力は５０ｍＴｏｒｒ、ＲＦパワーは５０Ｗとした。各々の膜厚のＮｉＯＯＨ薄膜を１Ｍ  ＫＯＨ水溶液電解質中で酸化還元した後に、大気中で上述同様に透過スペクトルを測定した。
【００６２】
結果を図８に示す。還元状態では高透過率状態（脱色した状態）となり、可視光領域及び近赤外線領域の範囲で６０〜８０％程度の高い透過率を示した。一方、酸化状態では低透過率状態（着色した状態）となり、近赤外線領域では３０〜６０％程度の比較的高い透過率を保っているが、可視光領域では３０％程度以下まで透過率が低下していた。この結果、ＮｉＯＯＨ薄膜は、可視光領域で大きな透過率変化を示すことが確認された。
【００６３】
また、第１ＥＣ電極及び第２ＥＣ電極の膜厚と透過率との関係を図９に示す。透過率はランベルト−ベールの法則に従うため、ＥＣ電極の膜厚が厚くなるとともに、透過率は指数関数的に減少する。このため、膜厚を厚くするほど大きな透過率変化が得られる。しかし、同時に高透過率状態で（脱色時）の透過率も低下してしまうため、最適な膜厚を選定する必要が生じる。図９より、ＷＯ３薄膜及びＮｉＯＯＨ薄膜はともに、膜厚５０ｎｍ以下では、ほとんど透過率変化が得られないこと、また膜厚１μｍ以上では、脱色時でも可視光又は近赤外線領域の透過率が５０％以下に低下することが示された。
【００６４】
次に、第１ＥＣ電極としてＷＯ３薄膜、第２ＥＣ電極としてＮｉＯＯＨ薄膜を組み合わせた場合の透過率と波長との関係を調べた。より具体的には、第１ＥＣ電極として膜厚が２００ｎｍのＷＯ３薄膜、第２ＥＣ電極として膜厚が１００ｎｍのＮｉＯＯＨ薄膜を用いた場合の透過スペクトルを、ＷＯ３薄膜とＮｉＯＯＨ薄膜との両者を光が透過したと仮定して、図７及び図８に示した透過率を用いて計算した。
【００６５】
結果を図１０に示す。図１０（ａ）は、ＷＯ３薄膜及びＮｉＯＯＨ薄膜がともに脱色状態の場合の透過スペクトルであり、可視光から近赤外線領域まで４０〜７０％の高い透過率が得られることが示された。図１０（ｂ）は、第１ＥＣ電極のＷＯ３薄膜のみ着色させた場合であり、近赤外線領域の透過率は２０％以下と低いが、可視光領域では４０％程度の比較的高い透過率が得られることが示された。図１０（ｃ）は、第２ＥＣ電極のＮｉＯＯＨ薄膜のみ着色させた場合であり、近赤外線領域での透過率が４０％程度であるのに比べ、可視光領域の透過率は２０％程度に低下していることが示された。図１０（ｄ）は、ＷＯ３薄膜及びＮｉＯＯＨ薄膜をともに着色した場合であり、可視光から近赤外線の全波長領域で、透過率は１０％程度に低下していることが示された。
【００６６】
（実施例２）
調光装置の補助電極の材料について検証した。図１１に示す各種遷移金属酸化物について、スパッタリング法によって膜厚１００ｎｍの薄膜を作製し、移動電荷密度（電荷容量）をサイクリックボルタンメトリにより評価した。サイクリックボルタンメトリは、試料に印加する電位を一定速度で変えながら、試料に流れる電流を測定する方法であり、電極反応が進む電位や反応速度を知ることができる測定手法である。測定した電流値を時間で積分することにより、電極反応に伴って移動した電荷量を求めることができる。この電荷量を試料の面積で規格化し、単位面積あたりの移動電荷量として、図１１にプロットした。サイクリックボルタンメトリの測定の際は、参照電極にＡｇ／ＡｇＣｌ、対極にＰｔを用い、電位走査速度は２０ｍＶ／ｓとした。
【００６７】
結果を図１１に示す。酸化鉄（Ｆｅ２Ｏ３）及び酸化イリジウム（ＩｒＯｘ）の電荷容量が大きいことがわかった。第２ＥＣ電極に用いられるＮｉＯＯＨと同じ膜厚で比較すると、Ｆｅ２Ｏ３の方がＮｉＯＯＨに比べて移動電荷密度が約４倍大きいことが示された。したがって、Ｆｅ２Ｏ３の膜面積を１／４にしても、同程度の移動電荷密度を得ることが可能である。Ｆｅ２Ｏ３は、ＩｒＯｘに比べて安価であるので、補助電極の材料として好適に用いられ得る。
【００６８】
（実施例３）
第１ＥＣ電極としてＷＯ３薄膜、第２ＥＣ電極としてＮｉＯＯＨ薄膜、補助電極としてＦｅ２Ｏ３を用いた調光装置を作製した。
【００６９】
図１２に、調光装置の写真を示す。なお、電解質材料として、スルホン化テトラフルオロエチレン（商品名：ナフィオン）を水及びプロピルアルコールの混合溶液に分散させたものを用いた。
【００７０】
スルホン化テトラフルオロエチレンは、プロトン伝導性の電解質であり、電極として用いたＷＯ３薄膜、ＮｉＯＯＨ薄膜、Ｆｅ２Ｏ３薄膜は、それぞれ、
【数２】
2019045635.tif 000004
の酸化還元反応を行う。ここで、酸化状態のＷＯ３は透明、還元状態のＨｘＷＯ３は青色であり、酸化状態のＮｉＯＯＨは褐色、還元状態のＮｉ（ＯＨ）２は透明である。Ｆｅ２Ｏ３及びＦｅ３Ｏ４は、黄色〜褐色で顕著な色変化は生じない。
【００７１】
第１ＥＣ電極（ＷＯ３薄膜）に正の電圧、補助電極（Ｆｅ２Ｏ３）に負の電圧を印加すると第１ＥＣ電極が脱色し、第２ＥＣ電極（ＮｉＯＯＨ薄膜）に負の電圧、補助電極（Ｆｅ２Ｏ３）に正の電圧を印加すると第２ＥＣ電極が脱色し、第１ＥＣ電極及び第２ＥＣ電極とも透明状態であり、可視光及び近赤外線ともに透過する（図１２（ａ））。第１ＥＣ電極に負の電圧、補助電極に正の電圧を印加することにより、第１ＥＣ電極（ＷＯ３薄膜）が青色に着色し、近赤外線が遮断され、可視光が透過する（図１２（ｂ））。一方、第２ＥＣ電極に正の電圧、補助電極に負の電圧を印加することにより、第２ＥＣ電極（ＮｉＯＯＨ薄膜）が褐色に着色し、可視光が遮断され、近赤外線が透過する（図１２（ｃ））。第１ＥＣ電極に負の電圧、補助電極に正の電圧を印加し、さらに第２ＥＣ電極に正の電圧、補助電極に負の電圧を印加することにより、第１ＥＣ電極（ＷＯ３薄膜）及び第２ＥＣ電極（ＮｉＯＯＨ薄膜）の両方が着色し、近赤外線及び可視光の両方が遮断される（図１２（ｄ））。このように、第１ＥＣ電極と補助電極との間に電圧を印加することにより、近赤外線領域の光の透過率が制御され、第２ＥＣ電極と補助電極との間に電圧を印加することにより、可視光領域の光の透過率が制御された。以上より、本実施例の調光装置によって、近赤外線領域の光の透過率と可視光領域の光の透過率とは、各々独立して制御されることが示された。
【図１】
2019045635.tif 000005
【図２】
2019045635.tif 000006
【図３】
2019045635.tif 000007
【図４】
2019045635.tif 000008
【図５】
2019045635.tif 000009
【図６】
2019045635.tif 000010
【図７】
2019045635.tif 000011
【図８】
2019045635.tif 000012
【図９】
2019045635.tif 000013
【図１０】
2019045635.tif 000014
【図１１】
2019045635.tif 000015
【図１２】
2019045635.tif 000016